(57)【特許請求の範囲】
【請求項１】
吸収性コアであって、
複数のパネルを形成できるように、「ｅ」形、「ｚ」形、「ｃ」形、シグマ形、「ｕ」形、及びアコーディオン形から成る群から選択された断面構成を有する形態に折り曲げられ、第１の流体処理機能を実行する基体を備え、
前記複数のパネルの少なくとも１つの少なくとも一部分が、前記第１の流体処理機能とは異なる流体処理機能を実行するように構成され、
前記少なくとも一つのパネルの前記少なくとも一部分は、架橋可能な結合剤組成物からなる修正材料を含み、
前記架橋可能な結合剤組成物は、アルコキシシラングラフトポリ（エチレンオキシド）を含むことを特徴とする吸収性コア。
【請求項２】
前記基体は、不織ウェブ、織ウェブ、編み布、セルロースティッシュシート、プラスチックフィルム、発泡材、ストランド組成物、エラストマー網状組成物、及びその組合せから成る群から選択された材料を含むことを特徴とする請求項１に記載の吸収性コア。
【請求項３】
前記流体処理機能は、身体排泄物障壁、分配、糞便閉じ込め、糞便改質、取り込み、ロックアップ、月経閉じ込め、月経改質、臭気調節、保持、及び皮膚治療から成る群から選択されることを特徴とする請求項１に記載の吸収性コア。
【請求項４】
前記少なくとも一つのパネルの前記少なくとも一部分は、穿孔を有するものであることを特徴とする請求項１に記載の吸収性コア。
【請求項５】
前記少なくとも一つのパネルの前記少なくとも一部分は、前記基体の他の部分より密度が高いことを特徴とする請求項１に記載の吸収性コア。
【請求項６】
前記修正材料の少なくとも一部分が前記吸収性コア内に包まれるように前記基体が折り畳まれていることを特徴とする請求項１に記載の吸収性コア。
【請求項７】
前記修正材料は粘弾性剤からなることを特徴とする請求項１に記載の吸収性コア。
【請求項８】
前記修正材料は界面活性剤であることを特徴とする請求項１に記載の吸収性コア。
【請求項９】
前記修正材料は、その場で中和可能な結合剤組成物である、吸収性粘着性を有する結合剤を含むことを特徴とする請求項１に記載の吸収性コア。
【請求項１０】
前記その場で中和可能な結合剤組成物は、非中和ポリ酸とポリアミン結合剤材料とのコポリマーを含むことを特徴とする請求項９に記載の吸収性コア。
【請求項１１】
前記非中和ポリ酸は、ポリ（アクリル酸）、ポリ（メタクリル酸）、ポリ（マレイン酸）、カルボキシメチルセルロース、アルギン酸、ポリ（アスパラギン酸）、及びポリ（グルタミン酸）から成る群から選択された材料を含むことを特徴とする請求項１０に記載の吸収性コア。
【請求項１２】
前記ポリアミン結合剤材料は、ポリ（ビニルアミン）と、ポリエチレンイミンと、ポリ（ビニルグアニジン）と、ポリ（アリルアミン）と、ポリ（アリルグアニジン）と、ポリ（リジン）と、ポリ（アルギニン）と、ポリ（ヒスチジン）と、ポリ（ジアルキルアミノアルキル（メタ）アクリルアミド）と、リジン又はアルギニン又はヒスチジンの１つを含有するコポリマーとから成る群から選択された材料を含むことを特徴とする請求項１０に記載の吸収性コア。
【請求項１３】
前記基体は、前記非中和ポリ酸とポリアミン結合剤材料とのコポリマーが、マクロ双極性吸収性フィルムをもたらすように折り曲げられたものであることを特徴とする請求項１０に記載の吸収性コア。
【請求項１４】
前記結合剤組成物は、親水性ポリマー、親水性薬剤を含有する親水性ポリマーの配合物、及び親水性薬剤を含む疎水性ポリマーの配合物から成る群から選択された可溶性ポリマーを含むことを特徴とする請求項９に記載の吸収性コア。
【請求項１５】
前記結合剤組成物は架橋可能であり、ガラス転移温度は、３０℃又はそれ以下であることを特徴とする請求項１３に記載の吸収性コア。
【請求項１６】
前記結合剤組成物は架橋可能であり、アクリル酸及び長鎖親水性アクリレートエステル、アクリル酸及び長鎖親水性メタクリレートエステル、及び、アクリル酸塩及び長鎖親水性メタクリレートエステルから成る群から選択されたアクリル酸コポリマーを含むことを特徴とする請求項９に記載の吸収性コア。
【請求項１７】
０．９重量パーセント生理食塩水に対する吸収性容量は、吸収性コア１グラム当たり少なくとも７グラムであることを特徴とする請求項１に記載の吸収性コア。
【請求項１８】
架橋形態のポリアクリル酸ナトリウム、ポリメタクリル酸ナトリウム、ポリアクリルアミド、カルボキシメチルセルロース、グラフトデンプン、ポリ（アスパラギン酸ナトリウム）、ポリ（ビニルアミン）、ポリ（ジメチルジアリルアミン）、キトサン塩、及び／又はポリ（エチレンイミン）、及びその組合せから成る群から選択された超吸収性材料を含むことを特徴とする請求項１７に記載の吸収性コア。
【請求項１９】
物理結合、化学結合、及びその組合せから成る群から選択された、前記吸収性材料を前記基体に固定するための装着機構を更に含むことを特徴とする請求項１７に記載の吸収性コア。
【請求項２０】
請求項１から１９までのいずれかに記載の吸収性コアを含むことを特徴とする吸収性物品。
【請求項２１】
前記吸収性物品は、吸収性衣類、医療用製品、ワイプ、ティッシュ、腋用汗取りパッド、ベッドマット、及び蓄尿器から成る群から選択されたことを特徴とする請求項２０に記載の吸収性物品。
【請求項２２】
身体側ライナと、
衣類側カバーと、
を更に含み、
前記吸収性コアは、前記身体側ライナと前記衣類側カバーの間に配置された、
ことを特徴とする請求項２０に記載の吸収性物品。
【発明の詳細な説明】
【技術分野】
【０００１】
本発明は、折り曲げられて複数のパネルをもたらす基体を含む吸収性コアに関し、複数のパネルの少なくとも１つは、少なくとも１つの他のパネルと明確に異なる少なくとも１つの流体処理機能を実行する。
【背景技術】
【０００２】
使い捨て吸収性物品には、一般的に、材料の１つ又はそれ以上の層で組み立てられた吸収性アセンブリが含まれる。一般的に、材料の各層は、吸収性物品内に個別の流体処理機能をもたらすために含まれる。例えば、吸収性アセンブリには、尿、月経、及び／又は糞便のような身体滲出物を迅速に取り込むように促す材料の層、身体滲出物を吸収性アセンブリ全体に分配するように促す材料の層、吸収性容量を付与する材料の層、及び／又は身体滲出物が吸収性物品から漏れるのを阻止及び／又は防止する障壁として働く材料の層を含むことができる。このような吸収性アセンブリには、個々の層を望ましい構成に保持するために、水分非感受性接着剤の層が含まれる場合が多い。
【０００３】
不都合なことには、これらの層状アセンブリは嵩高であり、着用者の解剖学的構造にうまく馴染まない。また、個々の層は、使用中に着用者が動くことにより互いに対してずれ、このために流体管理が不良になることがある。その結果、このような吸収性の層状アセンブリを含む吸収性物品は、意図したように働かず、フィット性が不良であり、かつ使用中に不快となる可能性がある。
これらの層状吸収性アセンブリのあり得る別の欠点は、生成するのに必要な工程が複雑で効率が悪いことである。一般的に、各層は、特定の技術を用いて別々のオフラインで生成した後に、個々に製造工程に供給すべきである。次に、これらの組み合わせた層は、一般的に、切断して望ましい形状にするために材料が無駄になり費用効率が悪くなる。
【０００４】
パーソナルケア製品の設計者は、様々な方法でこれらの問題の様々な態様に対処してきた。例えば、吸収性複合体を折り曲げ、身体の流体及び固形滲出物を受け取り、分配して保持するためのチャンネル又は窪みを設けることが公知である。また、吸収性複合体を折り曲げ、吸収性複合体の中心又は側部分を嵩高にし、使用中の吸収性複合体の変形を防ぎ、流体の分配及び誘導を助けるようにすることも公知である。他には、吸収性複合体を特定の形状に切断して切断部分をアセンブリの中心又は股部分に折り曲げ、付加的な吸収性容量を付与する設計が用いられている。それぞれの場合で、吸収性複合体を折り曲げると、目標区域（例えば、股又は中心領域及び／又は側部マージン）の嵩が大きくなる。しかし、自由性及び快適性のためには、吸収性容量を損なうことなく吸収性複合体をできるだけ薄くすることが望ましい。
【０００５】
これら全ての技術にも関わらず、薄くて耐久性があり、構造的に安定で複数の機能を実行する吸収性コアが依然として必要とされている。また、層が隣接する層に対して適切な位置を維持する吸収性コアも必要とされている。また、非吸収性構造層の嵩を低減し、及び／又はその一部を除去して望ましいレベルのフィット性、快適性、及び性能を有し、生成するのに効率的で廉価であるパーソナルケア製品を生成することも必要とされている。
【０００６】
【特許文献１】米国特許第６，０６０，６３６号
【特許文献２】米国特許第６，４１７，４２５号
【特許文献３】米国特許第４，４９７，９０３号
【特許文献４】米国特許第５，１４５，９０６号
【特許文献５】米国特許第３，８５５，０４６号
【特許文献６】米国特許第５，９６４，７４２号
【特許文献７】米国特許第５，６５６，１３２号
【特許文献８】米国特許第５，９３２，０６８号
【特許文献９】米国特許第５，３６４，３８２号
【非特許文献１】米国法定発明登録第Ｈ１，９６９号
【発明の開示】
【０００７】
本発明は、単一の複合体に複数の望ましい流体処理機能をもたらす折り曲げた吸収性コアを含む使い捨ておむつ、トレーニングパンツ、大人用失禁用製品、生理用ナプキンなどのような吸収性物品を提供する。この機能により、パーソナルケア製品を更に嵩高にするサージ又は吸上げ層のような付加的な性能強化層を含む必要がなくなる。
本発明の吸収性物品には、折り曲げた吸収性コアが含まれる。任意的に、折り曲げた吸収性コアは、流体透過性上面シートと流体不透過性裏面シートの中間に位置決めすることができる。吸収性コアは、折り曲げて複数のパネルをもたらす少なくとも１つの流体処理機能を実行する基体を含む。基体には、折り曲げて、吸収性コアの全機能に寄与することができる様々な適切な断面構成の１つを有する吸収性コアを設けることができる。適切な態様においては、基体は、少なくとも１つの異なる流体処理機能を付与するように修正された少なくとも１つの領域を含む材料の単一のシートである。基体は、少なくとも１つのパネルが、修正された基体の少なくとも１つの領域に一致するように折り曲げられる。基体は、穿孔、カレンダ加工、コーティング、しぼ寄せ、加熱、印刷、延伸、又はその組合せにより修正することができる。例えば、基体は、以下に限定されるものではないが、超吸収性材料のような吸収性材料、繊維材料、結合剤、流体及び／又は月経修正材料、及び／又は臭気調整剤を含む修正材料を基体の少なくとも一部に被覆及び／又は接着することにより修正することができる。結合剤は、吸収性接着剤、非吸収性接着剤、架橋剤、又はその組合せとすることができる。吸収性材料は、物理結合又は化学結合により直接的又は間接的に基体に取り付けることができる。望ましくは、基体は、結合剤及び／又は吸収性材料の少なくとも一部が吸収性コアに取り囲まれるように折り曲げられる。
折り曲げた吸収性コアを用いて、例えば、おむつ、パンツ型おむつ、トレーニングパンツ、女性用衛生製品、失禁用製品、水着衣類、ベッドマット、ティッシュ、ワイプ、医療用物品などのようなパーソナルケア製品を作ることができる。
【０００８】
本発明の吸収性コアは、少なくとも１つの流体処理機能を実行する基体を設け、基体の領域の１つの少なくとも一部を修正して少なくとも１つの異なる流体処理機能を付与し、基体を折り曲げて、少なくとも１つのパネルの少なくとも一部が基体の修正領域の少なくとも一部に対応する複数のパネルを設けることにより形成することができる。基体は、穿孔、カレンダ加工、コーティング、しぼ寄せ、加熱、印刷、又は延伸などにより修正することができる。この工程は、身体へのフィット性を良好にするために、折り曲げた吸収性コアを圧縮、緻密化、エンボス加工、又は成形する処理を更に含むことができる。
【０００９】
上記を考慮し、薄くて耐久性があり、構造的に安定な多機能吸収性コアを提供することが本発明の特徴及び利点である。本発明の別の特徴及び利点は、従来のパーソナルケア製品に比較して薄くて効率的であり、製造するのに廉価なパーソナルケア製品を提供することである。
本発明の上記及び他の目的及び特徴は、図面に関連する以下の詳細な説明から更に良く理解されるであろう。
【００１０】
定義
本明細書では、各用語又は語句は、以下の１つ又は複数の意味を含むことになる。
「装着機構」とは、第１の材料を第２の材料に結合、接合、又は固定するための機構を意味する。
「結合剤」又は「結合性薬剤」とは、化学、熱、圧力、又は他の処理を用いるか又は用いることなく結合、接着、又は取り付け特性を有する材料を意味する。
「身体排泄物障壁」とは、基体が、吸収された身体滲出物の滲み出しを防ぐのを助ける流体処理機能を意味する。
【００１１】
「化学装着機構」又は「化学結合」とは、第１の材料を第２の材料に結合、接合、又は固定するための機構を意味し、これには、以下に限定されるものではないが、水素結合、共有結合、原位置重合反応によるなどの架橋が含まれる。
「断面輪郭」とは、少なくとも１つの折り線に垂直な吸収性コアを切断する平面により生じる輪郭を意味する。
「脱塩」とは、ナトリウムイオンを結合することができる電解質が塩化物イオンを結合することができる電解質と接触させられ、局所食塩濃度を低減して流体吸収を促進する流体処理機能を意味する。
「分配」とは、吸収性コア内で流体が分散、吸い上げ、拡散、又は誘導などを受ける流体処理機能を意味する。
【００１２】
「女性用衛生製品」には、生理用パッド及びナプキン、及び、タンポン及び唇間女性用衛生製品が含まれる。
「流体処理機能」とは、流体を収集、移送、又は吸収するのを助ける吸収性コアの性質を意味する。このような流体処理機能には、以下に限定されるものではないが、障壁機能、身体接触、脱塩、分配、糞便閉じ込め、糞便改質、取り込み、ロックアップ、月経閉じ込め、月経改質、臭気調節、保持、及び皮膚治療が含まれる。
「流体改質材料」には、以下に限定はしないが、尿、糞便、又は月経のような身体滲出物の物理又は化学特性を変化又は改質する界面活性剤が含まれる。
「取り込み」とは、材料が吸収性コアを侵襲する流体を捕捉することができる流体処理機能を意味する。
【００１３】
「層」には、本明細書で用いる場合、以下に限定されるものではないが、材料の折り曲げていない単一のシート又は複数のシート、材料の折り曲げたシート、材料のストリップ、緩んだ又は結合した繊維、複数のシート又は材料の積層体、又はこのような材料の他の組合せが含まれる。
「ロックアップ」とは、材料内に流体を保持し、圧力下でも容易にはそれを放棄しない流体処理機能を意味する。
「改質剤」とは、例えば、超吸収性材料、繊維、基体、結合剤、又は流体のような、材料に加えて材料の物理又は化学特性を修正することができる物質を意味する。例えば、改質剤を加えて流体の粘性を修正したり基体の流体透過性に影響を及ぼすことができる。
「多機能」とは、２つ又はそれ以上の流体処理機能を実行することができる材料を意味する。
【００１４】
「不織」又は「不織ウェブ」とは、相互に交錯させられているが、編み布のように識別可能な様式ではない個々の繊維又はフィラメントの構造を有する材料及び材料のウェブを意味する。「繊維」及び「フィラメント」という用語は、互換的に用いられる。不織布又はウェブは、例えば、メルトブロー工程、スパンボンド工程、空気堆積工程、及びボンデッドカーデッドウェブ工程のような多くの工程で形成されている。不織布の坪量は、通常、材料のオンス／平方ヤード（ｏｓｙ）又はグラム／平方メートル（ｇｓｍ）で表され、繊維直径は、通常、ミクロンで表される。（ｏｓｙからｇｓｍに変換するためには、ｏｓｙに３３．９１を掛けることに注意されたい。）
【００１５】
「パネル」には、本明細書で用いられる場合、以下に限定はしないが、領域又は区域の周囲の少なくとも一部が折り線によって定められた層の領域又は区域が含まれる。
「パーソナルケア製品」には、おむつ、パンツ型おむつ、トレーニングパンツ、水着、吸収性下着パンツ、大人用失禁用製品、女性用衛生製品などが含まれる。
「物理的装着機構」又は「物理的結合」とは、第１の材料を第２の材料に結合、接合、又は固定するための機構を意味し、以下に限定されないが、加熱溶融、繊維交絡、及び接着剤結合を含む。
「複数」とは、例えば、２つ又はそれ以上のパネルを含む吸収性コアのような２つ又はそれ以上の要素又は部品を意味する。
【００１６】
「保持」とは、収容、貯留、閉じ込め、又は同様の流体処理機能を意味する。
「成形する」又は「成形処理」とは、吸収性コアに望ましい２次元又は３次元構成を付与するのに用いられる切断、加熱、成形、又は同様の工程を意味する。
「構造的に安定」とは、吸収性コアの様々な要素、層、又は構成要素を互いに対して所定位置に維持することができる材料を意味する。
「基体」は、坪量が約１５０グラム／平方メートル又はそれ未満、流体遠心保持容量が約１０グラム流体／グラム材料又はそれ未満、及び荷重下ピーク引張強度が少なくとも約５０グラム／センチメートル幅である材料を意味する。
【００１７】
「超吸収体」とは、最も望ましい条件下で、０．９重量パーセント塩化ナトリウムを含む水溶液中でその重量の少なくとも約１０倍、望ましくは、その重量の少なくとも約２０倍を吸収することができる水膨潤性の水不溶性有機又は無機材料を意味する。超吸収性材料は、天然、合成、及び修飾天然のポリマー及び材料とすることができる。また、超吸収性材料は、シリカゲルのような無機材料とすることができ、又は架橋ポリマーのような有機化合物とすることができる。
これらの用語は、本明細書の残りの部分で付加的な言葉を用いて定義される場合がある。
【発明を実施するための最良の形態】
【００１８】
本発明は、折り曲げて複数のパネルをもたらす基体を含む吸収性コアであって、この複数のパネルの少なくとも１つが、少なくとも１つの他のパネルと互いに異なる少なくとも１つの流体処理機能を実行するものに関する。使い捨ておむつ、トレーニングパンツ、大人用失禁用製品、生理用ナプキンなどのような吸収性物品に用いる場合、この機能により、パーソナルケア製品を嵩高にし、その性能、フィット性、及び快適性に影響を及ぼすサージ又は吸上げ層のような付加的な性能向上層を含む必要性が排除される。
【００１９】
適切な態様においては、吸収性コアの吸収性容量は、約５グラムの０．９重量パーセント生理食塩水／グラム組成物又はそれ以上、又は約１０グラムの０．９重量パーセント生理食塩水／グラム組成物又はそれ以上である。吸収性コアは、比較的高密度であることが望ましく、従って、密度を少なくとも約０．５グラム／立方センチメートル、又は少なくとも約０．７グラム／立方センチメートルとすることがきる。有利な態様においては、吸収性コアは、着用者の身体の外形に緊密に沿うように比較的可撓性があり、パーソナルケア製品に含まれると漏れを抑制及び／又は防止する。従って、吸収性コアのガーリー剛性値は、約３２０ミリグラム又はそれ以下、詳細には約１６０ミリグラム又はそれ以下とすることができる。また、吸収性コアは、パーソナルケア製品に含まれる時のフィット性及び快適性を良好にするために比較的薄くすることも好ましい。従って、吸収性コアの厚さは、約０．２〜約４ミリメートルとすることができる。
【００２０】
図１を参照すると、吸収性コア１０には、それ自身の上に折り曲げて複数のパネル１４を有する吸収性コアを形成する基体１２が含まれる。例えば、図１Ａに示すように、吸収性コアには、各々、パネル１４，１４’、及び１４”が含まれる。
望ましくは、基体１２は、少なくとも１つの流体処理機能（例えば、ベース流体処理機能）を実行する材料の単一のシート又は層であり、以下に限定はしないが、障壁機能、身体接触、分配、糞便閉じ込め、糞便改質、取り込み、ロックアップ、月経閉じ込め、月経改質、臭気調節、保持、及び皮膚治療を含む２つ又はそれ以上の望ましい流体処理機能を生じるように修正することができる。
【００２１】
基体１２の坪量は、約１５０グラム／平方メートル又はそれ以下とすることができ、流体遠心保持容量は、約１０グラムの０．９重量パーセント生理食塩水／グラム基体又はそれ以下とすることができる。有利な態様においては、基体１２は、荷重下ピーク引張強度が少なくとも約５０グラム／センチメートル幅のシートとすることができる。適切な基体１２には、以下に限定はしないが、不織、織、及び編み布と、セルロースティッシュシートと、ポリプロピレン、低密度ポリエチレン、高密度ポリエチレン、鎖状低密度ポリエチレン、及び超低密度ポリエチレンを含むプラスチックフィルムと、スチレン−エチレン−ブチレン−スチレン又はスチレン−イソプレン−スチレンブロックコポリマー、米国テキサス州ヒューストン所在の「Ｋｒａｔｏｎ  Ｐｏｌｙｍｅｒｓ」から入手される「ＫＲＡＴＯＮ」ポリマー、及びメタロセン触媒エラストマー又はプラストマーなど、又はその組合せが含まれる。他の適切な基体には、ポリエーテルアミドベースのポリマーで作られるような一体式の通気可能フィルム、例えば、米国ペンシルベニア州フィラデルフィア所在の「Ａｔｏｆｉｎａ  Ｃｈｅｍｉｃａｌ  Ｃｏｍｐａｎｙ」から入手可能な「ＰＥＢＡＸ」、及びエーテル／エステルポリウレタン熱可塑性エラストマーと、「ＬＹＣＲＡ」ストランド組成物と、エラストマー網状複合体とが含まれる。
【００２２】
基体１２は、少なくとも２つのパネルを有する吸収性コア１０を作成するように任意の様式で折り曲げることができる。より詳細には、基体１２は、特定の断面輪郭となるように折り曲げることができる。例えば、基体１２は、少なくとも３つのパネルを作成するように折り曲げることができる。より詳細には、図２Ａに示すように、吸収性コア１０は、各々、３つのパネル１４、１４’、及び１４”を含む「ｅ」形断面輪郭１６を有する。図２Ｂは、各々、３つのパネル１４、１４’、及び１４”を含む「ｚ」形断面１８を有する吸収性コア１０を示す。また、図２Ｃは、「ｃ」形断面２０を有する各々３つのパネル１４、１４’、及び１４”を含む吸収性コア１０を示す。
【００２３】
他の適切な断面形を図２Ｄ〜図２Ｆに示す。例えば、図２Ｄは、４つのパネルを含む「シグマ」形断面２２を有する吸収性コア１０を示す。図２Ｅは、２つのパネルを含む「ｕ」形断面２４を有する吸収性コア１０を示し、図２Ｆは、７つのパネルを含む「アコーディオン」形断面２６を有する吸収性コア１０を示す。また、基体１２は、得られる吸収性コア１０が少なくとも２つのパネルを含むような任意の様式で折り曲げることができる。基体には、切断、スリット、切り込み、穿孔、又は開口などを行い、折り曲げを容易にすることが適切である。
【００２４】
図３Ａ〜図３Ｃに示すような各折り曲げ操作では、基体１２は、３つのパネルを含み、「ｅ」形断面を有する吸収性コア１０を形成するように折り曲げることができる。図３Ａを参照すると、第１の領域２８、中心領域３０、及び第２の領域３２を含む基体１２は、第１の折り線３４に沿って折り曲げられ、図３Ｂに示すように、基体の第１の縁３６が第２の折り線３８に隣接するように位置決めされ、第１の領域２８が中心領域３０に重なるようになっている。図３Ｃに示すように、基体１２は、次に、第２の折り線３８に沿って折り曲げられ、基体１２の第２の縁４０が第１の折り線３４に隣接して位置決めされ、第２の領域３２が第１の領域２８に重なり、「ｅ」形断面を有する吸収性コア１０が作成される。代替的に、基体１２は、逆の順序で折り曲げられ、第２の領域３２が中心領域３０に重なり、第１の領域２８が第２の領域３２に重なり、「ｅ」形断面の吸収性コア１０を作成することができる。
【００２５】
基体の少なくとも１つの領域の少なくとも一部を修正し、基体のベース機能と異なる少なくとも１つの流体処理機能が生じる。吸収性コアの少なくとも１つのパネルが基体の少なくとも１つの修正領域に一致するように基体を折り曲げることが適切である。例えば、吸収体の第１のパネルは、基体によってもたらされる第１の流体処理機能（例えば、ベース流体処理機能）を実行することができ、折り曲げた基体の少なくとも第２のパネルの少なくとも一部が異なる流体処理機能を実行するように修正された基体の領域に一致することができ、これによって、少なくとも２つの流体処理機能を実行する折り曲げた吸収性コアを作成することができる。更に、個々のパネルが２つ又はそれ以上の流体処理機能を実行することができる。適切な態様においては、吸収性コアを最大に利用するために、吸収性コアの各パネルは、少なくとも１つの異なる流体処理機能を実行することができる。
様々な方法で、望ましい１つ又は複数の流体処理機能を吸収性コアの個々のパネルに付与することができる。流体処理機能は、以下に限定はしないが、基体の少なくとも一部を穿孔、カレンダ加工、コーティング、しぼ寄せ、加熱、印刷、又は延伸する処理を含む方法で基体に付与することができる。
【００２６】
一実施形態では、基体１２の少なくとも一部を修正材料で被覆又は処理して基体のベース機能と異なる望ましい流体処理機能を付与し、基体を折り曲げて、基体の修正領域に一致する少なくとも１つのパネルを有する吸収性コアを作成する。修正材料の例には、以下に限定はしないが、流体改質材料、結合剤、吸収性材料、及び他の調整剤が含まれる。２つ又はそれ以上の修正材料を基体の同じ領域又は部分に被覆又は付加することができる。
【００２７】
例えば、基体の少なくとも一部を、例えば粘弾性剤又は界面活性剤のような流体改質材料で被覆又は処理することができる。「粘弾性剤」とは、粘弾性組成物に十分な量で接触すると、例えば粘性及び／又は弾性の性質を低減することにより、この粘弾性組成物の特性を実質的に変化させる有機薬剤である。粘弾性剤は、月経改質材料及び／又は糞便改質材料として基体１２の少なくとも一部に付加することができる。
【００２８】
本発明に用いるのに適切な粘弾性剤には、アルキル鎖に８−１０炭素原子を含むアルキルポリグリコシドが含まれる。アルキルポリグリコシドは、月経及び糞便のような粘弾性流体の粘弾性特性を変化させ、並びに合成表面の濡れ性を増大させる。本発明に用いるのに適する特定の粘弾性剤の１つは、米国ペンシルベニア州アンブラー所在の「Ｃｏｇｎｉｓ  Ｃｏｒｐｏｒａｔｉｏｎ」から商品名「ＧＬＵＣＯＰＯＮ  ２２０ＵＰ」で入手可能なアルキルポリグリコシドである。
【００２９】
適切な粘弾性剤の他の例には、米国オハイオ州コロンブス所在の「Ｒｏｓｓ  Ｌａｂｏｒａｔｏｒｉｅｓ」から登録商標「ＳＵＲＶＡＮＴＡ」で入手可能なウシ脂質抽出物界面活性剤、急性呼吸窮迫症候群及び嚢胞性線維症を治療するのに用いる薬物、及びタンパク質構造を分割する酵素であるパパイン及びペプシンが含まれる。また、いくつかのデキストリン及びデキストランも粘弾性剤として用いることができる。デキストラン（マクロース）は、鎖様構造で分子量が例えば約２００，０００又はそれ以下であり、多くの場合、細菌作用によりスクロースから生成されるグルコースのポリマーである。デキストリン（デンプンゴム）は、デンプンを単独又は硝酸と共に加熱して形成される通常は固体デンプン誘導体である。本発明に用いるのに適切なデキストランには、カナダオンタリオ州スカーバラ所在の「Ｐｏｌｙｄｅｘ  Ｐｈａｒｍａｃｅｕｔｉｃａｌｓ、Ｌｔｄ．」から入手可能な「４０００  ＭＷ」オリゴ糖が含まれる。
【００３０】
基体に粘弾性剤を加えることは、スプレー、コーティング、及び浸漬などのような従来の手段により達成することができる。代替的に、いくつかの場合では、基体を形成するのに用いるポリマー溶融物に加える内部添加剤として、粘弾性剤を加えることが有利である場合がある。付加する粘弾性剤の量は、特定の最終用途、及び、基体の坪量及び多孔性のような因子によって決まることになる。粘弾性剤の他の例及び付加の方法は、引用により組み込まれている、Ｙａｈｉａｏｕｉ他に付与され、本出願人に譲渡された米国特許第６，０６０，６３６号に開示されている。
【００３１】
基体、特にポリプロピレン及びポリエチレンなどのような実質的に疎水性材料を含む基体の流体透過性又は濡れ性を改善するために、界面活性剤を基体１２の１つ又はそれ以上の領域に付加することができる。適切な界面活性剤には、両性、陰イオン性、陽イオン性、非イオン性、及び双性イオン界面活性剤を含むことができる。例えば、基体１２は、米国デラウェア州ニューキャッスル所在の「Ｕｎｉｑｅｍａ  Ｉｎｃ．」ＩＣＩ部門から入手可能な「ＡＨＣＯＶＥＬ  Ｎ−６２」、及び米国オハイオ州シンシナチで生産され、米国ペンシルベニア州アンブラー所在の「Ｃｏｇｎｉｓ  Ｃｏｒｐｏｒａｔｉｏｎ」から入手可能な「ＧＬＵＣＯＰＯＮ  ２２０ＵＰ」を活性比３：１で含む約０．４５重量パーセントの界面活性剤混合物で処理することができる。界面活性剤は、スプレー、印刷、及びブラシコーティングなどのような任意の従来の手段で付加することができる。界面活性剤は、全基体１２に付加することができ、縦方向中心線に沿う中間領域又は上面又は対向する底面の何れかのような基体１２の特定の領域又は表面に付加することができる。
【００３２】
態様の１つでは、基体の少なくとも１つの領域は、基体が少なくとも１つのパネルの少なくとも一部で折り曲げられると結合剤でコーティングされるように、結合剤でコーティングすることができる。結合剤には、吸収性の接着剤組成物、非吸収性の接着剤組成物、又はその組合せを含むことができる。吸収性の接着剤組成物は、原位置で中和可能な結合剤組成物、原位置で重合可能な結合剤組成物、架橋可能な結合剤組成物、又はその組合せとすることができる。吸収性の接着剤組成物は、例えば、開口フィルムのような実質的に非吸収性基体の少なくとも一部上にコーティングし、取り込み、障壁、及び流体保持機能を有する吸収性コアを作成することができる。結合剤は、単独で用いることができ、超吸収体のような吸収性材料、流体改質剤、及び／又は臭気調整剤と組み合わせて用いることができる。
【００３３】
１つの適切な吸収性の接着剤組成物は、吸収性の原位置で中和可能な結合剤組成物を含むことができる。吸収性の原位置で中和可能な結合剤組成物には、非中和ポリ酸とポリアミン結合剤材料とのコポリマーが含まれる。非中和ポリ酸は、ポリ（アクリル酸）、ポリ（メタクリル酸）、ポリ（マレイン酸）、カルボキシメチルセルロース、アルギン酸、ポリ（アスパラギン酸）、及びポリ（グルタミン酸）から選択することができる。適切な態様においては、ポリ酸にはポリ（アクリル酸）が含まれる。ポリアミン結合剤材料は、ポリ（ビニルアミン）、ポリエチレンイミン、ポリ（ビニルグアニジン）、ポリ（アリルアミン）、ポリ（アリルグアニジン）、ポリ（リジン）、ポリ（アルギニン）、ポリ（ヒスチジン）、ポリ（ジアルキルアミノアルキル（メタ）アクリルアミド）及びリジン、アルギニン、及びヒスチジンを含むコポリマーから選択することができる。適切な態様においては、ポリアミン結合剤材料は、ポリ（ビニルアミン）を含む。
【００３４】
望ましくは、非中和ポリ酸とポリアミン結合剤材料とのコポリマーは、１つ又はそれ以上の別々の層として基体１２上にコーティングされる。例えば、図４Ａ〜図４Ｃを参照すると、非中和ポリ酸４２のコポリマーの１つ又はそれ以上の層は、基体１２上にコーティングされ、ポリアミン結合剤材料４４の１つ又はそれ以上の層は、基体の同じ部分又は異なる部分上にコーティングされ、従って、折り曲げると１つ又は複数の層４２及び４４が一緒になる。理論に縛られることは好まないが、ポリアミン結合剤材料と共に非中和ポリ酸のコポリマーを形成すると、電解質含有流体を脱塩することができるマクロ双極性吸収性フィルムが形成されると考えられる。電解質含有溶液を脱塩すると、特に、吸収性の接着剤組成物が超吸収性材料を含む場合には、吸収性接着剤組成物及び／又は超吸収性材料の容量を低減することがある食塩毒作用を抑制又は防止することにより、吸収性コア１０内に流体吸収して保持することを助けると考えられる。層４２及び層４４は、層４２と層４４が一緒になる任意の構成で基体１２に付着させることができる。例えば、層４２は、層４４に直接接触させることができる。代替的に、非イオン性の液体透過性膜のような第３の層又はスクリーンのような開放構造を介在物として用いて、層４２と層４４の間の反応を引き起こすことができる。
【００３５】
別の適切な吸収性の接着剤組成物には、原位置で重合可能な結合剤組成物が含まれる。適切な原位置で重合可能な結合剤組成物の１つは、本明細書において引用により組み込まれている、Ｗｈｉｔｍｏｒｅ他に付与された米国特許第６，４１７，４２５号に開示されている。原位置で重合可能な結合剤組成物は、超吸収体形成モノマー及び開始剤を含むスプレー可能な水溶液として調製することができる。適切な超吸収体形成モノマーには、カルボキシル、カルボン酸塩、スルホン酸、スルホン酸塩、ヒドロキシル、エーテル、アミド、アミノ、又は第４級アンモニウム塩群のような少なくとも１つの親水性のラジカルを有するモノエチレン的不飽和化合物（又は、重合可能二重結合を有する化合物）が含まれる。適切な開始剤には、酸化還元開始剤及び熱開始剤が含まれる。適切な開始剤システムの例は、本明細書においてその開示内容が引用により組み込まれる、Ｙａｍａｓａｋｉ他に付与された米国特許第４，４９７，９０３号及びＣｈａｍｂｅｒ他に付与された米国特許第５，１４５，９０６号に見ることができる。原位置で重合可能な結合剤組成物を基体に付加することができ、その後、超吸収体形成モノマーが重合化することになる条件に露出される。このような条件には、例えば、原位置で重合可能な結合剤組成物を熱、紫外線放射、ビーム放射、又はその組合せに露出する処理を含むことができる。超吸収体形成モノマーを重合化した後に、コーティングした基体を乾燥して残りの水を除去することができる。
【００３６】
本発明に用いるのに適する付加的な吸収性の接着剤組成物には、吸収性の架橋可能な結合剤組成物が含まれる。吸収性の架橋可能な結合剤組成物には、親水性ポリマー、又は、親水性ポリマー又は親水性剤を含む疎水性ポリマーの配合物のような可溶性ポリマーを含むことができる。適切な態様においては、架橋可能な結合剤組成物には、多価金属イオンから成る潜在性架橋剤を含むものとすることができる。適切な結合剤の例には、超吸収性材料を実質的に膨潤させたり溶解させたりすることがない、アルコール溶媒に可溶性のアルコキシシラングラフトポリ（エチレンオキシド）（ｇＰＥＯ）が含まれる。本明細書で用いる場合、「実質的に膨潤」という用語は、粒子を膨潤させることにより体積を少なくとも１０パーセント増大させる物質を意味する。より詳細には、「ｇＰＥＯ」は、水分に露出されると、架橋して比較的大量の水又は生理食塩水のような流体を吸収することができるゲル構造になる。この種の結合剤は、溶媒乾燥又は蒸発工程の間に架橋して湿潤付着性を増大させることができる。メタクリロキシプロピルトリメトキシシランは、適切なアルコキシシラングラフト化モノマーの一例である。
【００３７】
本発明に有用な水溶性ポリマーには、以下に限定はしないが、ポリ（エチレンオキシド）（ＰＥＯ）、ポリ（エチレングリコール）、エチレンオキシド及びプロピレンオキシドのブロックコポリマー、ポリ（ビニルアルコール）、及びポリ（アルキルビニルエーテル）のようなポリ（アルキレンオキシド）が含まれる。このような水溶性ポリマーは、トリアルコキシシラン官能基を含む有機成分、又は水と反応してシラノール基を形成する成分とグラフト重合化することができる必要がある。本発明に用いるのに好ましい水溶性ポリマーはＰＥＯである。
【００３８】
他の適切な結合剤には、モノエチレン的不飽和カルボン酸、スルホン酸又はリン酸、又はその塩、及び水に露出されるとシラノール官能基を形成し、それが縮合すると架橋ポリマーを形成するアルコキシシラン官能性を含むアクリレート又はメタクリレートエステルが含まれる。
本発明に用いられる結合剤では、極めて可撓性のあるコーティングを設ける必要があり、従って、示差走査熱量計（ＤＳＣ）で測定するとガラス転移温度が約３０℃又はそれ以下、又は約１０℃又はそれ以下である必要がある。架橋可能な結合剤組成物は、曲げ弾性率が基体の曲げ弾性率よりも小さいことが望ましい。
【００３９】
本発明を実施するには、ＰＥＯとグラフト重合化することができるか又はモノエチレン的不飽和カルボン酸、スルホン酸又はリン酸、又はその塩と共重合化することができる有機モノマーであって、トリアルコキシシラン官能基又は水と反応してシラノール基を形成する成分を含むモノマーが有用である。「モノマー」という用語には、本明細書で用いる場合、モノマー、オリゴマー、ポリマー、モノマー、オリゴマー及び／又はポリマーの混合物、及びモノエチレン的不飽和カルボン酸、スルホン酸又はリン酸、又はその塩と共重合化することができる他の任意の反応化学種が含まれる。本発明には、トリアルコキシシラン官能基を含むエチレン的不飽和モノマーが適切であり、かつ望ましい。望ましいエチレン的不飽和モノマーには、アクリレート及びメタクリレートが含まれる。特に望ましいトリアルコキシシラン官能基含有エチレン的不飽和モノマーは、米国ミシガン州ミッドランド所在の会社である「Ｄｏｗ  Ｃｏｒｎｉｎｇ」から商品名「Ｚ−６０３０  シラン」で入手可能なメタクリロキシプロピルトリメトキシシランである。他の適切なトリアルコキシシラン官能基含有エチレン的不飽和モノマーには、以下に限定はしないが、メタクリロキシエチルトリメトキシシラン、メタクリルオキシプロピルトリエトキシシラン、メタクリルオキシプロピルトリプロポキシシラン、アクリルオキシプロピルメチルジメトキシシラン、３−アクリルオキシプロピルトリメトキシシラン、３−メタクリロキシプロピルメチルジエトキシシラン、３−メタクリロキシプロピルメチルジメトキシシラン、及び３−メタクリルオキシプロピルトリス（メトキシエトキシ）シランが含まれる。しかし、本発明による共重合には、クロロシラン又はアセトキシシランのようなトリアルコキシシラン官能基又は水と容易に反応してシラノール基を形成する成分を有する各種のビニル及びアクリルモノマーが有効なモノマーであると考えられる。
【００４０】
ＰＥＯの量に対するトリアルコキシシラン官能基又はシラノール形成官能基を有する有機モノマーの量は、ＰＥＯの重量に対して、約０．１〜約２０重量パーセントのモノマーの範囲とすることができる。望ましくは、ＰＥＯの加工性を十分に改善するためには、モノマーの量は、０．１重量パーセントを超える必要がある。一般的に、モノマーの添加レベルは、ベースＰＥＯ樹脂の重量の約１．０パーセントと約１５パーセントの間、より詳細には、ベースＰＥＯ樹脂の重量の約１．０パーセントと約１０パーセントの間、特に、特定の意図する用途では、ベースＰＥＯ樹脂の重量の約１．５パーセントと約５．５パーセントの間である。適切な態様においては、グラフトレベルは、ＰＥＯの重量に比較して、０．５〜約１０重量パーセントの範囲とすることができる。
【００４１】
モノエチレン的不飽和カルボン酸、スルホン酸又はリン酸、又はその塩を含む架橋可能な結合剤組成物の重量に対するトリアルコキシシラン官能基又はシラノール形成官能基を有する有機モノマーの量は、約０．１〜約１５重量パーセントの範囲とすることができる。望ましくは、水分に露出される時に十分に架橋させるためには、モノマーの量は、０．１重量パーセントを超える必要がある。一般的に、モノマー添加レベルは、ポリマーの結合剤組成物の重量の約１．０パーセントと約１５パーセントの間、より詳細には、ポリマーの結合剤組成物の重量の約１．０パーセントと約１０パーセントの間、特に、ある意図する用途では、ポリマーの結合剤組成物の重量の約１．５パーセントと約５．５パーセントの間である。
【００４２】
任意的に、ポリマー結合剤には、１から１３エチレングリコール単位、より詳細には、約２と１０エチレングリコール単位の間、特に、約３と６エチレングリコール単位の間を有するポリ（エチレングリコール）メタクリレートのような長鎖親水性モノエチレン的不飽和エステルを含むことができる。
ポリ（エチレングリコール）メタクリレートと組み合わせて用いるのに適切なアクリル酸塩には、アクリル酸ナトリウム、アクリル酸カリウム、アクリル酸アンモニウム、及び第４級アクリル酸アミンが含まれる。
【００４３】
ポリマー結合剤組成物の重量に対するモノエチレン的不飽和親水性エステルの量は、ポリマー結合剤組成物の重量に対するモノマーの約０〜約７５重量パーセントの範囲とすることができる。一般的に、モノマーの添加レベルは、ポリマー結合剤組成物の重量の約１０パーセントと約６０パーセントの間、より詳細には、ポリマー結合剤組成物の重量の約２０パーセントと約５０パーセントの間、特に、ある意図する用途では、ポリマー結合剤組成物の重量の約３０パーセントと約４０パーセントの間である。
【００４４】
結合剤の架橋は、架橋可能結合剤組成物が基体に付加された後に引き起こされる。架橋は、熱開始方法、放射線開始反応、酸化還元化学反応、多価金属イオン、及び湿気を含む様々な技術で引き起こすことができる。様々な種類の有効な放射線開始反応には、紫外線、マイクロ波、及び電子ビーム放射が含まれる。湿気の開始は、加水分解及び縮合により達成することができる。多価金属イオンは、錯化により架橋を開始することができる。結合剤の架橋が引き起こされた後に、基体を乾燥させることによるか、又は溶媒を蒸発させる任意の他の有効な技術を用いることにより、溶媒（存在する場合）を基体から除去することができる。
【００４５】
代替的に、基体１２の１つ又はそれ以上の領域は、非吸収性接着剤組成物でコーティングすることができる。非吸収性接着剤組成物を用いて、基体の１つ又はそれ以上の表面上に流体障壁を形成することができ、吸収性材料のような別の材料を基体に結合することができ、基体を折り曲げた構成に固定することができる。適切な非吸収性接着剤組成物は、連続的に、又は、ビーズ、スプレー、又は平行渦巻きなどのように間欠的に付加することができ、米国ウィスコンシン州ウォーワトサ所在の「Ｆｉｎｄｌｅｙ  Ａｄｈｅｓｉｖｅｓ、Ｉｎｃ．」から又は米国ニュージャージー州ブリッジウォーター所在の「Ｎａｔｉｏｎａｌ  Ｓｔａｒｃｈ  ａｎｄ  Ｃｈｅｍｉｃａｌ  Ｃｏｍｐａｎｙ」から得ることができる。別の適切な非吸収性接着剤組成物には、ラテックスベースの接着剤が含まれる。
別の態様では、基体１２の少なくとも一部は、吸収性材料で処理又は被覆することができ、又はそれを含むことができる。適切な態様においては、吸収性材料の吸収性容量は、約７グラムの０．９重量パーセント生理食塩水／グラム吸収性材料又はそれ以上である。１つのこのような吸収性材料には、超吸収性材料が含まれる。
【００４６】
超吸収性材料は、予想される使用条件下で吸収性を生じる任意の適切な化学物質とすることができる。適切な化学物質には、ポリアクリル酸ナトリウム、ポリメタクリル酸ナトリウム、ポリアクリルアミド、カルボキシメチルセルロース、グラフトデンプン、ポリ（アスパラギン酸ナトリウム）、ポリ（ビニルアミン）、ポリ（ジメチルジアリルアミン）、キトサン塩、及び／又はポリ（エチレンイミン）の架橋形が含まれる。超吸収性材料は、米国ミシガン州ミッドランド所在の「Ｄｏｗ  Ｃｈｅｍｉｃａｌ  Ｃｏｍｐａｎｙ」及びドイツ連邦共和国クレフェルトＤ−４７８０５所在の「Ｓｔｏｃｋｈａｕｓｅｎ  ＧｍｂＨ  ＆  Ｃｏ．ＫＧ」のような様々な販売会社から入手可能である。一般的に、超吸収性材料は、水中でその重量の少なくとも約１５倍吸収することができ、望ましくは、水中でその重量の約２５倍よりも多く吸収することができる。超吸収性材料は、吸収性コアの重量に基づき約９５重量パーセント又はそれ以下の量で吸収性コア１０内に存在することができる。
【００４７】
超吸収性材料の粒子の大きさ及び幾何学的配置は、超吸収性材料を基体１２に付加する特定の手段に適切なものなら何れでもよい。例えば、超吸収性材料は、球形、小板状、繊維状、又は任意の関連する幾何学形状とすることができる。非膨潤状態では、超吸収性材料の断面直径は、米国材料試験協会（ＡＳＴＭ）試験法「Ｄ−１９２１」によるふるい分析で測定すると、約５０〜約８００ミクロン、又は約２００〜約４００ミクロンの範囲とすることができ、いくつかの印刷付加処理では、約６０〜約８０ミクロンとすることができる。代替的に、超吸収性材料は、原位置重合反応で基体上に形成することができる。この範囲に含まれる材料の粒子は、固体粒子又は多孔性粒子を含むことができ、凝集して上述の大きさの範囲の粒子になった多くのより小さな粒子を含む凝集粒子とすることができることが理解される。
【００４８】
適切な態様においては、吸収性材料を基体の少なくとも１つの領域に固定するための装着機構が設けられる。このような装着機構には、以下に限定はしないが、物理結合、化学結合、及びその組合せが含まれる。
望ましくは、基体１２は、修正材料、例えば、流体改質材料、結合剤、又は吸収性材料の少なくとも一部が吸収性コア１０内に閉じ込められるように折り曲げられる。これは、流体又は修正材料が吸収性コア１０から漏れたり浸出することを防ぐので望ましい。
修正材料は、ナイフオーバーロールコーティング又はロールコーティングを含む任意の適切な付加工程を用いて、連続的コーティング又はパターンコーティングの何れかで基体に付加することができる。グラビア印刷、スクリーン、及びジェット印刷を含む印刷付加処理は、他の適切な付加技術である。
【００４９】
別の実施形態では、基体１２の少なくとも１つの領域の少なくとも一部を物理的に修正して、基体のベース機能と異なる望ましい流体処理機能を付与し、基体を折り曲げて基体の修正領域に一致する少なくとも１つのパネルを有する吸収性コアを設ける。基体の物理的修正の例には、以下に限定はしないが、基体の少なくとも一部の穿孔、カレンダ加工、しぼ寄せ、加熱、又は延伸が含まれる。
例えば、セルロースティッシュウェブのような基体の一部分又は一領域は、複数の開口部を形成することによって修正することができる。次に、セルロースティッシュウェブを折り曲げて、パネルの１つの少なくとも一部分が開口領域に一致する複数のパネルを設けることができる。適切な態様においては、基体は、開口部に流体が出入りするように、開口パネルが吸収性コアの対向する上面又は底面の一方の少なくとも一部分を形成するように折り曲げられる。得られる吸収性コアは、少なくとも２つの流体処理機能、すなわち、分配（基体によってもたらされるベース機能）及び吸収性コアの開口パネルによってもたらされる取り込みを実行すると考えられる。
【００５０】
同様に、ポリエチレン又はポリプロピレンなどを含む熱可塑フィルムのようなフィルムの少なくとも一部分又は一領域を修正して複数の開口部を設けることができ、その後に折り曲げて、少なくとも１つのパネルがフィルム基体の開口領域に一致する複数のパネルを有する吸収性コアを設けることができる。適切な態様においては、基体は、流体を開口部に出入りさせるように、開口パネルが吸収性コアの対向する上面又は底面の一方の少なくとも一部分を形成するように折り曲げられる。得られる吸収性コアは、少なくとも２つの流体処理機能、すなわち、障壁機能（基体のベース機能）及び吸収性コアの開口パネルによってもたらされる取り込みを実行すると考えられる。
【００５１】
別の態様では、不織材料のような基体の少なくとも一部分をカレンダ加工し、基体の１つ又は複数の非カレンダ加工部分と異なる密度を有する少なくとも１つの領域を設けることができる。その後、基体を折り曲げて、少なくとも１つのパネルが基体の修正領域の少なくとも一部分に一致する複数のパネルを有する吸収性コアを設けることができる。得られる吸収性コアは、少なくとも２つの流体処理機能、すなわち、取り込み（基体のベース機能）及び吸収性コアをカレンダ加工するか又は緻密化したパネルにより付与された分配を実行すると考えられる。
【００５２】
上述の実施形態の何れにおいても、基体の領域を改質剤でコーティングする処理及び基体領域の同じか又は異なる領域を物理的に修正する処理の両方により、基体を修正することができる。得られる修正基体は、少なくとも１つのパネルが基体の少なくとも１つの修正領域に一致する複数のパネルを有する吸収性コアを設けるのに適切な任意の様式で折り曲げることができる。
本発明の吸収性コア１０を製造するための工程には、少なくとも第１の処理機能を実行する基体を設ける段階と、基体の少なくとも１つの領域に穿孔、カレンダ加工、コーティング、しぼ寄せ、加熱、印刷、延伸、又はその組合せを実行することにより基体を修正し、少なくとも１つの異なる流体処理機能を付与する段階と、少なくとも１つのパネルの少なくとも一部が層の修正領域に一致するように、基体を折り曲げて複数のパネルを設ける段階とが含まれる。
【００５３】
吸収性複合体１０を製造するための工程は、任意的に、折り曲げた基体に切断、エンボス加工、結合、プレス、及び／又は成形を行い、付加的な流体処理機能及び／又は美観特性を吸収性複合体１０に付与する段階を含むことができる。例えば、折り曲げた基体１２は、いくつかの目立たない結合パターンのうちの１つでエンボス加工することができる。パターンの例の１つは、Ｈａｎｓｅｎ及びＰｅｎｎｉｎｇｓに付与された米国特許第３，８５５，０４６号に教示される「Ｈａｎｓｅｎ  ａｎｄ  Ｐｅｎｎｉｎｇｓ」すなわち「Ｈ＆Ｐ」パターンである。別の典型的なエンボス加工パターンは、拡張「Ｈａｎｓｅｎ  ａｎｄ  Ｐｅｎｎｉｎｇｓ」すなわち「ＥＨＰ」である。他のよく用いられるパターンには、引用により組み込まれている、ＭｃＣｏｒｍａｃｋ他に付与され、本出願人に譲渡された米国特許第５，９６４，７４２号に説明されている繰り返すダイヤモンドを有する「Ｒａｍｉｓｃｈ」ダイヤモンドパターン及び「Ｓ」織パターンが含まれる。付加的なパターンには、例えば、横方向ライン、機械方向ライン、又は当業技術で公知の他の伸張可能なパターンが含まれる。本発明で用いるのに適するこのような伸張可能なパターンの１つは、「ワイヤ織」として公知である。
【００５４】
本発明の吸収性コア１０は、任意の適切な吸収性物品に組み込むことができる。更に、吸収性コア１０は、望ましい流体処理特性をもたらす任意の様式で吸収性物品内に位置決めするか又は配向することができる。本発明の吸収性コア１０は、尿、月経、糞便、又は汗のような液体、又はガス、特に悪臭ガスを吸収するのに特に適切である。吸収性コア１０を含むことができる吸収性物品の例には、トレーニングパンツ、おむつ、パンツ型おむつ、女性用衛生製品、水着、失禁用製品、他の医療用衣類を含むパーソナルケア又はヘルスケア衣類などのような吸収性衣類、及びワイプ、ティッシュ、腋用汗取りパッド、及びベッドマット又はパッドのような吸収性製品が含まれる。本明細書に用いる場合、「失禁用製品」という用語には、小児用吸収性下着、自閉症児又は身体障害のために他の膀胱／腸制御問題を有するような小児又は若年障害者用吸収性衣類、及び、失禁のある高齢者のための吸収性衣類が含まれる。本明細書で用いる場合「女性用衛生製品」という用語には、生理用パッド及びナプキン、及び、タンポン及び唇間女性用衛生製品が含まれる。
【００５５】
望ましくは、本発明の吸収性コア１０を含む吸収性物品の平均厚さは、約６．４ミリメートル又はそれ以下とすべきである。更に、本発明の吸収性コア１０を含む吸収性物品の構造的構成要素の厚さは、０．０５ポンド平方インチ（ｐｓｉ）（０．３４キロパスカル）で測定すると、約０．２と約４ミリメートル（ｍｍ）の間、又は約０．５と約３．０ｍｍの間、又は約１．０と約２．５ｍｍの間とし、吸収性容量は、０．３ｐｓｉ（２．０７キロパスカル）の荷重下で、約０．１と約１．８ｇ／ｃｍ2の間、又は約０．５と約１．４ｇ／ｃｍ2の間、又は約０．７と約１．１ｇ／ｃｍ2の間とすることが適切である。材料の吸収性容量は、以下に詳細に説明する試験方法により測定することができる。
【００５６】
態様の１つでは、吸収性コア１０は、吸収性衣類に組み込むことができる。説明を簡単にするために、以後の説明は、おむつ４６に組み込んだ吸収性コア１０に関するものとする。図５Ａに示すように、締結した状態の再締結可能側部を有するおむつ４６は、ウエスト開口部４８及び一対の脚開口部５０を有する３次元構成を形成する。図５Ａ及び図５Ｂを参照すると、おむつ４６には、着用者に接触するように構成された身体側ライナ５２、及び着用者の衣類に接触するように構成された身体側ライナに対向する外側カバー５４が含まれる。吸収性アセンブリ５６は、外側カバー５４と身体側ライナ５２の間に位置決めされて配置される。一実施形態では、本発明の吸収性コア１０は、吸収性アセンブリ５６としておむつに挿入することができる。
【００５７】
外側カバー５４は、実質的に液体不透過性であり、弾性、延伸可能、又は延伸不能にすることができる材料を含むことが望ましい。外側カバー５４は、液体不透過性材料の単一の層とすることができるが、望ましくは、層の少なくとも１つは、液体不透過性である多層積層体構造を含む。例えば、外側カバー５４は、積層接着剤（図示せず）で互いに適切に接合された液体透過性外側層及び液体不透過性内側層を含むことができる。適切な積層接着剤は、連続的に付加することができ、又は、ビーズ、スプレー、平行渦巻きなどのように非連続的に付加することができ、米国ウィスコンシン州ウォーワトーサ所在の「Ｆｉｎｄｌｅｙ  Ａｄｈｅｓｉｖｅｓ、Ｉｎｃ．」又は米国ニュージャージー州ブリッジウォーター所在の「Ｎａｔｉｏｎａｌ  Ｓｔａｒｃｈ  ａｎｄ  Ｃｈｅｍｉｃａｌ  Ｃｏｍｐａｎｙ」から得ることができる。液体透過性外側層は、任意の適切な材料、望ましくは、全体に布様のきめを生じるものとすることができる。このような材料の一例は、２０グラム／平方メートル（ｇｓｍ）のスパンボンドポリプロピレン不織ウェブである。また、外側層は、液体透過性身体側ライナ５２が作られる材料で作ることができる。外側層は、液体透過性である必要はないが、着用者に比較的布様のきめを与えることが望ましい。
【００５８】
外側カバー５４の内側層は、液体及び蒸気の両方に不透過性とすることができ、液体不透過性で蒸気透過性とすることもできる。内側層は、薄いプラスチックフィルムで製造されることが望ましいが、他の可撓性のある液体不透過性材料を用いることもできる。内側層、又は単層の場合は液体不透過性外側カバー５４により、排泄材料がベッドシーツ及び衣類のような物品並びに着用者及び介護者を濡らすことが防止される。液体不透過性内側層又は単層の液体不透過性外側カバー５４に適切な液体不透過性フィルムは、米国バージニア州ニューポートニューズ所在の「Ｈｕｎｔｓｍａｎ  Ｐａｃｋａｇｉｎｇ」から市販されている０．２ミリメートルポリエチレンフィルムである。外側カバー５４が材料の単層の場合には、これにエンボス加工及び／又はつや消し仕上げを行い、更に布様の外観にすることができる。上述のように、液体不透過性材料は、液体が外側カバー５４を通過することを依然として防ぎながら、使い捨て吸収性物品の内部から蒸気を逃がすことができる。適切な通気可能材料は、望ましいレベルの液体不透過性を付与するように被覆又は他の方法で処理した微孔性ポリマーフィルム又は不織布から成る。適切な微孔性フィルムは、日本東京所在の三井東圧化学株式会社から市販されている「ＰＭＰ−１」フィルム材料又は米国ミネソタ州ミネアポリス所在の「３Ｍ  Ｃｏｍｐａｎｙ」から市販されている「ＸＫＯ−８０４４」ポリオレフィンフィルムである。
【００５９】
また、いくつかの非通気可能な弾性フィルムを用いて外側カバー６８を作ることもできる。適切な非通気可能フィルムの例は、スチレン−エチレン−ブチレン−スチレン又はスチレン−イソプレン−スチレンブロックコポリマー、米国テキサス州ヒューストン所在の「Ｋｒａｔｏｎ  Ｐｏｌｙｍｅｒｓ」の「ＫＲＡＴＯＮ」ポリマー、メタロセン触媒エラストマー又はプラストマーなどで作ることができる。外側カバー５４を作るのに適する他の材料には、ポリエーテルアミドベースのポリマー、例えば、米国ペンシルベニア州フィラデルフィア所在の「Ａｔｏｆｉｎａ  Ｃｈｅｍｉｃａｌｓ、Ｉｎｃ．」から入手される「ＰＥＢＡＸ」、及びエーテル／エステルポリウレタン熱可塑性エラストマーで作られるもののような一体式通気可能フィルムが含まれる。
【００６０】
液体透過性身体側ライナ５２は、外側カバー５４及び吸収性アセンブリ５６に重なるように示されており、外側カバー５４と同じ寸法にすることができるが、必ずしもそうでなくてもよい。身体側ライナ５２は、馴染みやすく柔らかい感触であり、着用者の皮膚に刺激がないことが望ましい。更に、身体側ライナ５２は、吸収性アセンブリ５６よりも親水性が小さく、着用者に対して比較的乾燥した表面とし、その厚さに液体を容易に通過させることができる。
【００６１】
身体側ライナ５２は、合成繊維（例えば、ポリエステル又はポリプロピレン繊維）、天然繊維（例えば、木質又は綿繊維）、天然及び合成繊維の組合せ、多孔性発泡材、網状発泡材、開口プラスチックフィルムなどのような各種のウェブ材料で製造することができる。身体側ライナ５２には、様々な織及び不織布を用いることができる。例えば、身体側ライナは、ポリオレフィン繊維のメルトブローン又はスパンボンデッドウェブで構成することができる。また、身体側ライナは、天然及び／又は合成繊維から成るボンデッドカーデッドウェブとすることができる。身体側ライナは、実質的に疎水性材料で構成することができ、疎水性材料は、任意的に界面活性剤で処理するか又は他の方法で処理して望ましいレベルの濡れ性及び親水性を付与することができる。例えば、材料は、米国デラウェア州ニューキャッスル所在の「Ｕｎｉｇｅｍａ  Ｉｎｃ．」ＩＣＩ部門から入手可能な「ＡＨＣＯＶＥＬ  Ｎ−６２」及び米国オハイオ州シンシナチで生産され、米国ペンシルバニア州アンブラー所在の「Ｃｏｇｎｉｓ  Ｃｏｒｐｏｒａｔｉｏｎ」から入手可能な「ＧＬＵＣＯＰＯＮ  ２２０ＵＰ」を活性比３：１で含む約０．４５重量パーセントの界面活性剤混合物で表面処理することができる。界面活性剤は、スプレー、印刷、又はブラシコーティングなどのような任意の従来の手段で付加することができる。界面活性剤は、身体側ライナ５２全体に付加することができ、又は縦方向中心線に沿う中間区域のような身体側ライナの特定の区域に選択的に付加することもできる。
【００６２】
おむつ４６の非吸収性構造構成要素は、一対の横方向に対向する前部側部パネル５８、及び一対の横方向に対向する背部側部パネル６０を含むことができる。側部パネル５８及び６０は、外側カバー５４及び／又は身体側ライナ５２と一体的に形成することができ、２つ又はそれ以上の別々の要素を含むことができる。
おむつ４６の他の非吸収性構造構成要素は、着用者から放出される任意の身体滲出物の横方向流れに対する障壁を設けるように構成された一対の閉じ込めフラップ６２を含むことができる。フラップ弾性部材６４は、当業技術で公知の任意の適切な方法で各閉じ込めフラップ６２と作動的に接合することができる。弾性化閉じ込めフラップ６２は、おむつ４６の少なくとも股領域で直立したほぼ垂直な構成をとり、着用者の身体に対する密封を形成する非取り付け縁を形成する。閉じ込めフラップ６２は、おむつ４６の横方向に対向する側縁に沿って位置決めすることができ、これは、トレーニングパンツの全長に沿って縦方向に延びることができ、又は、おむつの長さに沿って部分的にのみ延びることができる。一般的に、閉じ込めフラップ６２に適切な構成及び配置は当業者に公知である。
【００６３】
別の態様では、本発明の吸収性コア１０を用いて、吸収性衣類を形成することができる。例えば、吸収性衣類は、基体を含む吸収性コアを含むことができ、この基体の少なくとも一部が吸収性の接着剤組成物であり、折り曲げてその少なくとも１つが衣類の外側カバーを形成する複数のパネルを設ける。
特定的な実施形態では、吸収性コア１０を用いておむつ４６を形成することができる。図６を参照すると、おむつ４６には、吸収性コア１０及び一対の締結手段６６が含まれる。吸収性コア１０には、一対の縦方向端部６８及び一対の横方向縁７０を有する基体１２が含まれる。基体１２は、例えば、２０グラム／平方メートル（ｇｓｍ）スパンボンドポリプロピレン不織ウェブのような幅寸法及び長さ寸法を有する不織材料７２のシートを含み、その少なくとも一部分は、例えば、微孔性ポリマーフィルムのような通気可能フィルム７４のシートに積層される。適切な態様においては、通気可能フィルム７４の長さ寸法は、不織材料の長さ寸法に匹敵し、幅寸法は、不織材料の幅寸法よりも小さい。有利な態様においては、通気可能フィルム７４は、不織シート７２の基体１２の中間区域７６に積層される。通気可能フィルム７４は、例えば、熱エンボス加工、熱結合、超音波溶着、及び／又は接着剤積層加工のような当業技術で公知の任意の手段で不織シート７２に積層することができる。
吸収性接着剤組成物は、基体１２の少なくとも一部分、又は不織シート７２が通気可能フィルム７４に積層された基体１２の少なくとも一部分、又は不織シート７２が通気可能フィルム７４に積層された基体１２の少なくとも中心区域７８に付加されることが望ましい。
【００６４】
基体１２は、一対の左横方向切断線８０に沿ってスリットを入れるか又は切断されて左中心区域８２を形成し、一対の右横方向切断線８４に沿ってスリットを入れるか又は切断されて右中心区域８６を形成する。適切な態様においては、横方向切断線８０及び８４は、基体１２の中間区域７６の横方向縁７０から一対の縦方向縁８８まで延びる。基体１２は、次に、左中心区域８２及び右中心区域８６を基体１２の中間区域７６に重ねることにより、吸収性接着剤組成物を吸収性コア１０内に取り囲むように折り曲げられる。中間区域７６、左中心区域８２、及び右中心区域８６は、図６には同等の幅寸法を有するように示されているが、これらの区域は、吸収性接着剤組成物を吸収性コア１０内に取り囲むように基体１２を折り曲げるのに適する任意の寸法とすることができることが理解されるべきである。
【００６５】
図６に示すように、縦方向端部６８の１つに隣接し、基体１２の各横方向縁７０に沿って、一対の締結手段６６を設けることができる。締結手段６６は、例えば、テープ、面ファスナ、ボタン、又はスナップなどのような当業技術で公知の任意の種類とすることができる。適切な態様においては、締結手段は、おむつ４６を使用時に複数回開閉することができるように再締結可能である。代替的に、吸収性コア１０を横方向中心線９０に沿って折り曲げて、縦方向端部６８が並置構成に配置されるようにすることができ、横方向縁７０を互いに密封、融合、又は結合して３次元パンツを形成することができる。例えば、吸収性コア１０の縦方向端部６８に隣接して位置決めされたウエスト弾性体、吸収性コア１０の中間区域７６の縦方向縁８８に隣接して組み込まれた脚弾性体、又は縦方向端部６８に隣接して吸収性コア１０の横方向縁７０に沿って組み込まれた伸張可能な側部パネルのような付加的な要素を吸収性複合体に組込み、使用時のフィット性、快適性、及び漏れ防止を良好にすることができる。
【００６６】
図６に示すおむつ４６は、ほぼ「Ｉ字形」構成であるが、基体を切断するか又は切断せずに他の折り曲げ手順を用いて「砂時計」形又は「台形」形状などのような他の構成を達成しても吸収性コア１０を形成することができることは理解されるものとする。一般的に、基体１２を折り曲げ、任意的に切断することによって達成することができる任意の形状を用いて、本発明の吸収性複合体で形成される吸収性衣類を作ることができる。吸収性コア１０は、更に、成形、プレス、トリミング、又は加熱などにより成形し、望ましい２又は３次元構成を達成することができる。また、吸収性複合体１０にエンボス加工又は印刷を行い、望ましい表面美観性を付与することができる。
以上の説明は、おむつに関して書かれたものであるが、本発明を用いて、例えば、トレーニングパンツ、大人用失禁用製品及び衣類、女性用衛生衣類、水着、及び他の吸収性衣類のような同様の吸収性物品を形成することができることは理解されるものとする。
【実施例１】
【００６７】
本発明の吸収性複合体を以下のように調製する。坪量が０．０４ｏｓｙ（約１．３６ｇｓｍ）である通気可能フィルムの３インチ×８インチ（約７．６センチメートル×２０．３センチメートル）シートを坪量が０．６ｏｓｙ（約２０．４ｇｓｍ）であるスパンボンド材料の６インチ×８インチ（約１５．２センチメートル×２０．３センチメートル）シートと並置した関係に配置し、フィルムシートの長い方の縁の１つがスパンボンドシートの長い方の縁の１つに隣接するようにされた。フィルム及びスパンボンドは、熱エンボス加工で積層し、第１のパネル及び第２のパネルを含む基体が設けられた。第１のパネルは、スパンボンド材料を含み、第２のパネルは、スパンボンド／フィルム積層体を含む。
【００６８】
第２のパネルのスパンボンド側は、濃度約１００グラム／平方センチメートルで一様に付加された吸収性の架橋可能結合剤組成物でハンドコーティングされた。架橋可能な結合剤組成物は、５７モルパーセントアクリル酸、４２モルパーセントポリエチレングリコールメタクリレート、及び１モルパーセントメタクリロキシプロピルトリメトキシシランのコポリマーであった。コポリマーのアクリル酸部分は、水酸化ナトリウム溶液で５０パーセントまで中和した。
【００６９】
架橋可能な結合剤組成物を以下のように調製した。３００ミリリットルエタノールに０．３５４グラムベンゾイル過酸化物を溶解することにより開始剤溶液を調製した。２５０ミリリットルエタノールに２４．１５グラムのアクリル酸（２４質量パーセント）、７３．５グラムのポリ（エチレングリコール）メチルエーテルメタクリレート（７４質量パーセント）、及び１．４６グラムの３−（トリメトキシシリル）プロピルメタクリレート（２質量パーセント）を混合することによりモノマー溶液を調製した。ジャケット付き反応器内で開始剤溶液を撹拌しながら７５℃まで加熱した。モノマー溶液を開始剤溶液に滴下し、重合化溶液を形成した。重合化溶液を撹拌し、７５℃でほぼ２時間加熱し、その後、０．０９６グラムのアゾビスイソブチロニトリル（ＡＩＢＮ）を３０ミリリットルエタノールに溶解した溶液を加えた。重合化溶液を撹拌し、７５℃でもう１時間加熱し、この時点で第２の溶液である０．０９６グラムＡＩＢＮのエタノール溶液を重合化溶液に加えた。重合化溶液を撹拌し、７５℃で更に１時間加熱し、その後、３度目の０．０９６グラムＡＩＢＮのエタノール溶液を加えた。重合化溶液の撹拌及び加熱を総反応時間が約７時間になるまで７５℃で更に継続した。反応器を２０℃まで冷却し、得られるポリマー溶液を窒素雰囲気内で一晩撹拌し、結合剤ポリマー１ａと呼ばれる結合剤ポリマーが得られる。ポリマー溶液の一部を室温で１６時間乾燥し、粘着性の架橋した水吸収性フィルムを生成した。ポリマー溶液のポリマー濃度は、重量で１６．２パーセントであった。
【００７０】
ポリマー溶液を乾燥することにより生成した架橋フィルムの吸収性を増大させるために、ポリマー溶液の一部を水酸化ナトリウム溶液で処理し、結合剤ポリマー１ａ中のアクリル酸単位の一部（５０パーセント）を中和した。中和は、５．２５グラムの４８．５パーセント水酸化ナトリウム溶液を２３６グラムのポリマー溶液（１６．２パーセントポリマー）に加えることにより行い、室温で５分間撹拌した。
【００７１】
基体の第１のパネルを第２のパネルを覆うように折り曲げることにより、吸収性の架橋可能結合剤組成物を２つのパネル間に取り囲んだ。折り曲げた基体を米国インディアナ州ウォバシュ所在の「Ｆｒｅｄ  Ｓ．Ｃａｒｖｅｒ、Ｉｎｃ．」から入手可能な平坦な「Ｃａｒｖｅｒ」プレス「型番２５−１５ＨＣ」（カタログ番号３９７７）の底板上に置いた。また、厚さ０．９ミリメートルのシムもプレスの底板上に置き、間隙止めを設けた。従って、「Ｃａｒｖｅｒ」プレスの上板及び底板を引き合わせると、上板がシムに接触し、２つの板の間に０．９ミリメートルの間隙が形成された。折り曲げた基体は、１０，０００ポンド（４４，４５０ニュートン）の力を用い、室温（ほぼ７３°Ｆ又は２３℃）で１０秒間圧縮し、「ｕ」形断面を有して厚さが約０．９ミリメートルの本発明の吸収性複合体が得られた。
【実施例２】
【００７２】
本発明の吸収性複合体は、第１のパネルを第２のパネルを覆って折り曲げる前に、１片のティッシュウェブを第２のパネルのコーティングした部分を覆って配置することを除き、実施例１のように調製された。ティッシュウェブは、Ｆａｒｒｉｎｇｔｏｎ、Ｊｒ．に付与された米国特許第５，６５６，１３２号及び第５，９３２，０６８号に説明されている非しぼ寄せ通気乾燥（ＵＣＴＡＤ）工程を用いて調製され、坪量は、５０グラム／平方メートルであった。次に、第１のパネルを第２のパネルを覆って折り曲げることにより、吸収性の架橋可能結合剤組成物及びＵＣＴＡＤシートを２つのパネル間に取り囲んだ。圧縮後、得られる吸収性複合体は、「ｕ」形断面を有し、厚さは約１．４ミリメートルであった。
【実施例３】
【００７３】
本発明の吸収性複合体を以下のように調製した。坪量が０．０４ｏｓｙ（約１．３６ｇｍ）の通気可能フィルムの３インチ×８インチ（約７．６センチメートル×２０．３センチメートル）シートを、坪量が０．６ｏｓｙ（約２０．４ｇｓｍ）のスパンボンド材料の９インチ×８インチ（約２２．９センチメートル×２０．３センチメートル）シートと並置した関係に配置し、フィルムシートがスパンボンドシートの中間３インチ×８インチ（約７．６センチメートル×２０．３センチメートル）区域に隣接して位置決めされるようにされた。フィルム及びスパンボンドを熱エンボス加工で積層し、ほぼ等しい寸法の第１のパネル、第２のパネル、及び第３のパネルを含む基体を設けた。第１のパネルは、スパンボンド材料を含み、第２のパネルは、スパンボンド／フィルム積層体を含み、第３のパネルは、スパンボンド材料を含む。
【００７４】
第２のパネルは、実施例１に開示したように吸収性の架橋可能結合剤組成物でコーティングした。第１のパネルには、米国デラウェア州ニューキャッスル所在の「Ｕｎｉｇｅｍａ  Ｉｎｃ．」ＩＣＩ部門から入手可能な「ＡＲＣＯＶＥＬ  Ｎ−６２」と、米国オハイオ州シンシナチで生産され、米国ペンシルバニア州アンブラー所在の「Ｃｏｇｎｉｓ  Ｃｏｒｐｏｒａｔｉｏｎ」から入手可能な「ＧＬＵＣＯＰＯＮ  ２２０ＵＰ」とを活性比３：１で含む界面活性剤混合物をスプレーした。界面活性剤は、界面活性剤と第１のパネルのスパンボンド材料との全重量に基づく濃度約０．４５重量パーセントで付加された。
【００７５】
第１のパネルを第２のパネルを覆って折り曲げることにより、吸収性の架橋可能結合剤組成物及び界面活性剤を第１及び第２のパネルの間に取り囲んだ。次に、第１のパネルを覆うように第３のパネルを折り曲げ、折り曲げた基体を「Ｃａｒｖｅｒ」プレスの底板上に配置した。また、厚さが１．２ミリメートルのシムも「Ｃａｒｖｅｒ」プレスの底板上に配置し、間隙止めを設けた。実施例１のように、折り曲げた基体を圧縮し、「ｅ」形断面を有して厚さが約１．２ミリメートルの本発明の吸収性複合体が得られた。
【実施例４】
【００７６】
実施例１の吸収性複合体を用いて、次のように本発明の女性用衛生製品を形成した。水分非感受性接着剤の３つのストリップを濃度約５〜約１０グラム／平方センチメートルで第２のパネルのフィルム側部に付加し、接着剤剥離紙で覆った。水分非感受性接着剤は、米国ニュージャージー州ブリッジウォーター所在の「Ｎａｔｉｏｎａｌ  Ｓｔａｒｃｈ  ａｎｄ  Ｃｈｅｍｉｃａｌ  Ｃｏｍｐａｎｙ」から入手可能な「ＮＳ−３４−５５６１」とした。吸収性複合体をダンベル形にダイカットして女性用衛生製品を形成した。
【実施例５】
【００７７】
Ｌａｔｉｍｅｒ他に付与された米国特許第５，３６４，３８２号による「Ｋｉｍｂｅｒｌｙ−Ｃｌａｒｋ」製の１片のサージ材料は、８．７グラムの超吸収性材料と１９．３グラムの架橋可能な結合剤組成物とを１５パーセントｗ／ｗエタノールに入れた混合物でコーティングされた。サージ材料の坪量は、１．５ｏｓｙ（約５０．９ｇｓｍ）であった。超吸収性材料は、米国サウスカロライナ州グリーンズボロ所在の「Ｓｔｏｃｋｈａｕｓｅｎ  Ｉｎｃ．」から入手可能な「ＦＡＶＯＲ  ＳＸＭ  ９５４３」であった。架橋可能な結合剤組成物は、７０モルパーセントアクリル酸、２９モルパーセントポリエチレングリコールメタクリレート、及び１モルパーセントメタクリロキシプロピルトリメトキシシランのコポリマーであった。コポリマーのアクリル酸部分を水酸化ナトリウム溶液で７０パーセントまで中和した。
【００７８】
サージ材料の９インチ×１２インチ（約２２．９センチメートル×３０．５センチメートル）シートの中間３インチ×１２インチ（約７．６センチメートル×３０．５センチメートル）領域にスパチュラでコーティングが行われた。コーティングしたサージ材料を室温で換気フード内に入れ、エタノールを蒸発させた。エタノールを蒸発させた後に、図６ｂ〜図６ｄで示すようにサージ材料を折り曲げ、流体取り込み及び保持機能をもたらす「ｅ」形断面を有する本発明の吸収性複合体が得られた。
【実施例６】
【００７９】
エタノールを蒸発させる前に、サージ材料の側部区域の１つがサージ材料のコーティングした中間区域を覆うように折り曲げられることを除き、実施例５の通りに本発明の吸収性複合体を調製した。次に、結合剤組成物を硬化させて第１の側部区域を吸収性の架橋可能結合剤組成物に接着させ、コーティング区域と非コーティング区域の間を更に緊密に接触させるためにエタノールを蒸発させた。次に、第２の側部区域を第１の側部区域を覆って折り曲げ、「ｅ」形断面を有する本発明の吸収性複合体が得られた。
【実施例７】
【００８０】
多機能基体を含む吸収性複合体を次のように調製した。実施例５のように、サージ材料の９インチ×１２インチ（約２２．９センチメートル×３０．５センチメートル）シートの第１の３インチ×１２インチ（約７．６センチメートル×３０．５センチメートル）区域を「Ｃａｒｖｅｒ」プレスの底板上に配置することにより多機能基体を調製した。また、厚さが０．５ミリメートルのシムも「Ｃａｒｖｅｒ」プレスの底板上に配置し、間隙止めを設けた。「Ｃａｒｖｅｒ」プレスの上板及び底板を約２２０°Ｆ（約１０５℃）まで加熱した。サージ材料の第１の区域は、上板と底板の間で１０，０００ポンド（４４，４５０ニュートン）の力を用いて６０秒間圧縮し、第１のサージ材料の第１の区域の密度を増大させた。サージ材料の圧縮した第１の区域の密度は、シートの非圧縮の残りの区域の密度のほぼ２倍であった。
【００８１】
次に、実施例５のような吸収性の架橋可能結合剤組成物及び超吸収性材料のコーティングをサージ材料の中間３インチ×１２インチ（約７．６センチメートル×３０．５センチメートル）区域に付加した。次に、図６ｂ〜図６ｄに示すようにサージ材料を折り曲げ、サージ材料の緻密化された第１の区域が、サージ材料のコーティングされた中間区域に隣接して位置決めされ、サージ材料の非緻密化非コーティング区域が、サージ材料の緻密化された第１の区域に隣接して位置決めされ、「ｅ」形断面を有する吸収性複合体を形成するようにされた。得られる吸収性複合体は、取り込み、分配、及び保持機能を備えるものであった。
【実施例８】
【００８２】
多機能基体を含む吸収性複合体を以下のように調製した。多機能基体は、実施例７のように調製された。実施例６と同様に、サージ材料の中間区域を吸収性の架橋可能結合剤組成物及び実施例５の超吸収性材料でコーティングし、エタノールを蒸発させる前に、サージ材料の緻密化区域をコーティングした中間区域を覆って折り曲げた。エタノールを蒸発させた後に、サージ材料の非緻密化区域をサージ材料の緻密化区域を覆って折り曲げ、「ｅ」形断面を有する本発明の吸収性複合体を形成した。
【００８３】
吸収性容量を判断するための試験方法
遠心保持容量：遠心保持容量（ＣＲＣ）は、材料１グラムをある一定期間遠心力をかけた後に１回の時間間隔又は一連の時間間隔で吸収又は固定することができる水又は塩化ナトリウムの０．９重量パーセント蒸留水溶液のような試験液体の量をグラムで測定する試験である。
ストックティーバッグ材料を３インチ（約７．６センチメートル）×５インチ（約１２．７センチメートル）の矩形に切断し、半分に折って、内向きに密封可能な面を備えた２．５インチ（約６．４センチメートル）×３インチ（約７．６センチメートル）の矩形を形成した。３つの開放側部のうちの２つを密封部の内側が縁から約０．２５インチ（約０．６４センチメートル）になるように熱密封する。約０．２グラムのサンプル材料（又は、複合体の１インチ×１インチ四角片）を予め計量したティーバッグに入れ、ティーバッグの開放端部をヒートシールする。このティーバッグをある時間間隔で試験液体の皿に沈めて除去し、約４５度の角度を付けたワイヤメッシュ上で約２分間水を切り、重力の２９０倍で約３分間遠位力をかけ、その後に計量した。一連の時間間隔を実行することになっている場合には、サンプルは、次の時間間隔まで試験液体に戻された。各時間間隔の後に、ティーバッグは、再びワイヤメッシュ上で約２分間水を切り、再び２９０倍の重力で約３分間遠心力をかけ、その後再び計量した。最後の時間間隔の後にティーバッグを乾燥させ、次に再び計量した。また、同じく試験液体に入れていた空のティーバッグを同様の条件下で遠心力をかけることにより空試験も実行した。得られたデータから、遠心力をかけた後の保持された試験液体の重量／乾燥サンプル材料グラムを計算し、これを保持された試験液体のグラム／乾燥サンプル材料のグラムに関する遠心保持容量値として表した。
【００８４】
複合体の荷重下吸収性を判断するための試験方法（ＡＵＬＣ）
複合体の荷重下吸収性（ＡＵＬＣ）は、印加加重又は保持力下で、吸収性材料が液体（例えば、塩化ナトリウムの０．９重量パーセント水溶液）を吸収することができる機能を測定する試験である。ＡＵＬＣ法では、吸収性材料に僅かに正の水頭が生じ、これによって拘束荷重下で膨潤することができる。試験の最後には、真空で材料の水を切る。
ＡＵＬＣ試験カップは、高さが少なくとも１．７５インチであり、内径が円筒を描き、底面積が４．３７平方インチの円筒形である。試験カップの底面は、スクリーンをプラスチックの融点を超えて加熱し、プラスチック円筒をホットスクリーンに押し付けてプラスチックを溶融し、スクリーンをプラスチック円筒に結合させることにより、１５０ミクロン開口部を有する１００メッシュ金属スクリーンを円筒の底部に付着させて形成される。重量が約６０グラムで円の直径が約２．３６インチのスペーサを、ＡＵＬＣ試験カップ内に結合することなく嵌るように作る。スペーサは、直径９ｍｍの複数の円筒穴を含み、開放面積が約５２パーセントになるように形成される。１００メッシュスクリーンは、試験カップの底面にメッシュを取り付けるのと同様の方法又は他の適切な方法でスペーサの底面に接着される。重りをスペーサの上に適合する大きさにする。第１の重りは、６００グラムの荷重（スペーサと組み合わせて）を印加する必要があり、第２の重りは、第１の重り及びスペーサディスクと組み合わせて１８００グラムの荷重を印加すべきである。
【００８５】
必要な付加的装置には、試験の最後に複合体材料から吸引される液体のための真空捕捉器、サンプルに吸収されることになる量を超える量の液体を保持するためのペトリ皿のような浅い皿又はプラスチック秤量ボート、及び厚さが０．３ｍｍと０．７５ｍｍの間で、メッシュの大きさが約１．２ｍｍの薄いメッシュスクリーンが含まれる。真空捕捉器は、ＡＵＬＣ試験カップの底部の寸法に一致する面積に真空を印加するようになっている。（例えば、より大きな真空面積は、ＡＵＬＣカップの底部の寸法に一致する面積を除いて、比較的不透過性の材料で選択的に遮蔽することができる。）印加する真空は、約２７インチ水銀である。
複合体サンプルをＡＵＬＣ試験カップの内側に適合するように切断する。空気堆積又は不織ベースの材料を直径２．３５インチの円形に切断する。空気形成サンプルを各々直径２．３１２インチの円形に切断するか又は形成する。
【００８６】
試験を実行するために、試験カップ及びスペーサは、清潔にして乾燥すべきである。各試験に用いる試験カップ及びスペーサは、共に計量して（測定値１）質量を記録すべきである。試料をサンプルカップに入れ、スペーサをカップ内のサンプルの上面に置く。次に、このアセンブリを計量し（測定値２）、質量を記録する。必要に応じて、適切な量の重りをスペーサの上に置く。スペーサ単独では、０．０３ポンドの力／平方インチの面積（ｐｓｉａ、純質量が６００グラムのディスク及び第１の重りは、０．３ｐｓｉの力を印加し、ディスク及び両方の重りを合わせると、純質量が１８００グラムであり、０．９ｐｓｉの力を印加する）を印加する。
【００８７】
試料を保持するカップをメッシュスクリーンの上面の浅い皿に溜まった過剰な流体に入れ、直ちに１時間タイマを開始させる。皿内の流体のレベルは約１ｍｍと２ｍｍの間の深さに維持する。１時間後、流体浴から試料を除去する。試料の上に溜まる可能性がある流体のいずれも、スペーサディスク上面の重りを全くずらすことなく注いで捨てる必要がある。次に、重りを全て所定位置に置いたままで、試料アセンブリを真空箱上に置く。真空は、サンプルに３０秒印加される。
スペーサ上の全ての重りをアセンブリから除去し、再びアセンブリを計量する（測定値３）。その質量を記録する。
【００８８】
測定値２から測定値１を引くことにより、試料の乾燥重量を計算する。測定値３から測定値２を引くことにより、試料に吸収された流体の量を計算する。吸収された流体の量を試料の乾燥重量で割ったものとして、複合体材料の荷重下吸収性を計算する。
各サンプルの少なくとも３つの試料を測定し、荷重下吸収性値を平均して複合体サンプルに対する全体的荷重下吸収性を得る必要がある。
【００８９】
引張強度を判断するための試験
引張強度は、２００１年６月５日にＦｅｌｌに付与された米国法定発明登録第Ｈ１，９６９号に説明された「ストリップ引張試験法」を用いて測定することができる。
【００９０】
厚さを判断するための試験
複合体厚さの全ての測定は、直径３インチ（７．６センチメートル）で重量７８．５グラムのプラスチックディスクから成る「足部」を備えた米国イリノイ州オーロラ所在の「Ｍｉｔｕｔｏｙｏ  Ａｍｅｒｉｃａｎ  Ｃｏｒｐｏｒａｔｉｏｎ」から入手可能な「Ｍｉｔｕｔｏｙｏ  Ｄｉｇｉｍａｔｉｃ  Ｉｎｄｉｃａｔｏｒ（Ｔｙｐｅ  ＩＤＦ  １５０Ｅ）」を用い、圧力０．０５ｐｓｉ（０．３４キロパスカル）で行った。この器具は、足部をベースプレートに接触させてゼロ点調整する。サンプルをベースプレートに置き、荷重０．０５ｐｓｉ（０．３４キロパスカル）が印加されるまで、足部をサンプル上に低下させる。サンプルの厚さを０．０１ミリメートルの精度まで測定する。
【００９１】
剛性を判断するための試験方法
本明細書に説明する剛性値を求めるのに適切な技術は「ガーリー剛性」試験であり、その説明は、「ＴＡＰＰＩ標準試験Ｔ  ５４３  ｏｍ−９４」（紙の曲げ抵抗（ガーリー型試験器））に示されている。適切な試験装置は、米国ニューヨーク州トロイ所在の会社である「Ｔｅｌｅｄｙｎｅ  Ｇｕｒｌｅｙ」製の「ガーリーデジタル剛性試験器型番４１７１−Ｅ」である。本発明においては、上述のガーリー剛性値は、「標準」の大きさのサンプルにより発生すると考えられる値に対応するものとする。従って、ガーリー剛性試験器からの目盛りの読取りは、標準の大きさのサンプルの剛性に適切に変換され、従来的にミリグラム力（ｍｇｆ）で記録される。現在では、標準「ガーリー単位」は、剛性値１ｍｇｆに等しく、ガーリー剛性を記録するのに同等に用いることができる。
【００９２】
以上の明細書において、本発明をいくつかのその好ましい実施形態に関して説明し、例示のために多くの詳細を示したが、当業者には、本発明に対して付加的な実施形態を容易に作ることができ、本明細書に説明した詳細のあるものは、本発明の基本原理から逸脱することなく相当に変えることができることが明らかであろう。
【図面の簡単な説明】
【００９３】
【図１】本発明の代表的な折り曲げた吸収性コアを示す図である。
【図２Ａ】様々な断面輪郭の１つを有する本発明の代表的な吸収性コアの斜視図である。
【図２Ｂ】様々な断面輪郭の１つを有する本発明の代表的な吸収性コアの斜視図である。
【図２Ｃ】様々な断面輪郭の１つを有する本発明の代表的な吸収性コアの斜視図である。
【図２Ｄ】様々な断面輪郭の１つを有する本発明の代表的な吸収性コアの斜視図である。
【図２Ｅ】様々な断面輪郭の１つを有する本発明の代表的な吸収性コアの斜視図である。
【図２Ｆ】様々な断面輪郭の１つを有する本発明の代表的な吸収性コアの斜視図である。
【図３Ａ】基体を折り曲げて複数のパネルを含む吸収性コアを設ける方法を示す図である。
【図３Ｂ】基体を折り曲げて複数のパネルを含む吸収性コアを設ける方法を示す図である。
【図３Ｃ】基体を折り曲げて複数のパネルを含む吸収性コアを設ける方法を示す図である。
【図４Ａ】吸収性の原位置で中和可能な結合剤組成物を含む本発明の代表的な吸収性コアを示す図である。
【図４Ｂ】吸収性の原位置で中和可能な結合剤組成物を含む本発明の代表的な吸収性コアを示す図である。
【図４Ｃ】吸収性の原位置で中和可能な結合剤組成物を含む本発明の代表的な吸収性コアを示す図である。
【図５Ａ】本発明の吸収性コアを含む代表的なおむつを示す図である。
【図５Ｂ】本発明の吸収性コアを含む代表的なおむつを示す図である。
【図６】本発明の吸収性コアで形成したおむつの平面図である。
【符号の説明】
【００９４】
１０  吸収性コア
１２  基体
１４、１４’、１４”  パネル
【図１】
0004455342.tif 000002
【図２Ａ】
0004455342.tif 000003
【図２Ｂ】
0004455342.tif 000004
【図２Ｃ】
0004455342.tif 000005
【図２Ｄ】
0004455342.tif 000006
【図２Ｅ】
0004455342.tif 000007
【図２Ｆ】
0004455342.tif 000008
【図３Ａ】
0004455342.tif 000009
【図３Ｂ】
0004455342.tif 000010
【図３Ｃ】
0004455342.tif 000011
【図４Ａ】
0004455342.tif 000012
【図４Ｂ】
0004455342.tif 000013
【図４Ｃ】
0004455342.tif 000014
【図５Ａ】
0004455342.tif 000015
【図５Ｂ】
0004455342.tif 000016
【図６】
0004455342.tif 000017